(57)【要約】【課題】印刷後のインク鮮明度に優れるシート及びシート製造方法を提供する。【解決手段】紙基材及び微細繊維状セルロース含有層を有し、該微細繊維状セルロース含有層が微細繊維状セルロース及びバインダーを含有し、該微細繊維状セルロース含有層側表面のＪＩＳ Ｐ ８１４２：２００５に準拠して測定される７５°鏡面光沢度が５０％以上であるシート及びシート製造方法。【選択図】なし【特許請求の範囲】
【請求項１】
紙基材及び微細繊維状セルロース含有層を有し、該微細繊維状セルロース含有層が微細繊維状セルロース及びバインダーを含有し、該微細繊維状セルロース含有層側表面のＪＩＳ Ｐ ８１４２：２００５に準拠して測定される７５°鏡面光沢度が５０％以上であるシート。
【請求項２】
前記微細繊維状セルロース含有層側表面のＪＩＳ Ｂ ０６０１：２０１３に準拠して測定される算術平均粗さＲａが、１００ｎｍ以下である、請求項１に記載のシート。
【請求項３】
前記微細繊維状セルロース含有層の付与量が、５．０ｇ／ｍ２以下である、請求項１又は２に記載のシート。
【請求項４】
前記バインダーが、変性デンプン、セルロース誘導体、天然タンパク質、合成水溶性樹脂、及び合成水不溶性樹脂よりなる群から選択される少なくとも１種である、請求項１〜３のいずれかに記載のシート。
【請求項５】
前記バインダーが水不溶性高分子であり、前記微細繊維状セルロース含有層における微細繊維状セルロースの含有割合が、４５質量％以上である、請求項１〜４のいずれかに記載のシート。
【請求項６】
前記バインダーが水不溶性高分子であり、前記微細繊維状セルロース含有層における微細繊維状セルロースの含有量ａに対するバインダーの含有量ｂの質量比ｂ／ａが、５／９５〜５５／４５である、請求項１〜５のいずれかに記載のシート。
【請求項７】
前記バインダーが水溶性高分子であり、前記微細繊維状セルロース含有層における微細繊維状セルロースの含有割合が、３５質量％以上である、請求項１〜４のいずれかに記載のシート。
【請求項８】
前記バインダーが水溶性高分子であり、前記微細繊維状セルロース含有層における微細繊維状セルロースの含有量ａに対するバインダーの含有量ｂの質量比ｂ／ａが、５／９５〜６５／３５である、請求項１〜４及び７のいずれかに記載のシート。
【請求項９】
前記微細繊維状セルロース含有層がインク受容層である、請求項１〜８のいずれかに記載のシート。
【請求項１０】
ＴＡＰＰＩ ＵＭ−５５７法に準じて測定されるキット法による耐油度が１級以上である、請求項１〜９のいずれかに記載のシート。
【請求項１１】
紙基材の少なくとも一方の面に、微細繊維状セルロース及びバインダーを含有する塗工液を塗工して微細繊維状セルロース含有層を設ける工程、
該微細繊維状セルロース含有層を乾燥又は半乾燥する工程、
該微細繊維状セルロース含有層の表面を再湿潤液により再湿潤する工程、及び、
キャストドラムにより該微細繊維状セルロース含有層の表面を圧着する工程、
を順次有し、
該圧着する工程後の微細繊維状セルロース含有層側表面のＪＩＳ Ｐ ８１４２：２００５に準拠して測定される７５°鏡面光沢度が５０％以上であるシートの製造方法。
【請求項１２】
前記圧着する工程後の微細繊維状セルロース含有層側表面のＪＩＳ Ｂ ０６０１：２０１３に準拠して測定される算術平均粗さＲａが１００ｎｍ以下である、請求項１１に記載のシートの製造方法。
【請求項１３】
前記微細繊維状セルロース含有層の付与量が固形分換算で５．０ｇ／ｍ２以下となるように前記塗工液を塗工する、請求項１１又は１２に記載のシートの製造方法。
【請求項１４】
前記バインダーが水不溶性高分子であり、前記塗工液における微細繊維状セルロースの含有量ａに対するバインダーの含有量ｂの質量比ｂ／ａが、５／９５〜５５／４５である、請求項１１〜１３のいずれかに記載のシートの製造方法。
【請求項１５】
前記バインダーが水溶性高分子であり、前記塗工液における微細繊維状セルロースの含有量ａに対するバインダーの含有量ｂの質量比ｂ／ａが、５／９５〜６５／３５である、請求項１１〜１３のいずれかに記載のシートの製造方法。
【発明の詳細な説明】
【技術分野】
【０００１】
本発明は、微細繊維状セルロース含有層を有するシート及びシートの製造方法に関する。
【背景技術】
【０００２】
紙基材上に微細繊維状セルロース含有層を設けることで、印刷適性、耐油性、ガスバリア性、及び光沢性等の各種物性を付与したシートの開発が行われている。
たとえば特許文献１には、微細繊維状セルロース、接着剤としてスチレン−ブタジエン系等の共重合体及び顔料等を含む塗工層を紙基材上に設け、印刷適性や平滑性及び光沢性等に優れる塗工紙が記載されている。また、特許文献２には、微細繊維状セルロース、顔料としてコロイダルシリカ及びバインダーとしてスチレン−ブタジエン樹脂ラテックス等の水系バインダー樹脂等を含むインク受容層を、ゲル化キャスト法により設けた、銀塩写真並みの光沢感を持つインクジェット記録用キャストコート紙が記載されている。
【先行技術文献】
【特許文献】
【０００３】
【特許文献１】国際公開第２０１０／１１３８０５号
【特許文献２】特開２０１１−０７３３６８号公報
【発明の概要】
【発明が解決しようとする課題】
【０００４】
特許文献１及び２では、インク着肉性やインク乾燥性等の印刷適性に優れ、高い光沢性を有する塗工紙等を提供できることが記載されている。しかしながら、特許文献１及び２には印刷後の塗工紙に付着したインクの発色や光沢等が良好で鮮やかに見えるといったことは記載されていない。
【０００５】
そこで本発明の課題は、印刷後のインク鮮明度に優れるシート及びシート製造方法を提供することである。
【課題を解決するための手段】
【０００６】
上記課題を解決すべく鋭意検討した結果、本発明者らは下記本発明を想到し、当該課題を解決できることを見出した。
すなわち、本発明は下記のとおりである。
【０００７】
［１］紙基材及び微細繊維状セルロース含有層を有し、該微細繊維状セルロース含有層が微細繊維状セルロース及びバインダーを含有し、該微細繊維状セルロース含有層側表面のＪＩＳ Ｐ ８１４２：２００５に準拠して測定される７５°鏡面光沢度が５０％以上であるシート。
［２］紙基材の少なくとも一方の面に、微細繊維状セルロース及びバインダーを含有する塗工液を塗工して微細繊維状セルロース含有層を設ける工程、
該微細繊維状セルロース含有層を乾燥又は半乾燥する工程、
該微細繊維状セルロース含有層の表面を再湿潤液により再湿潤する工程、及び、
キャストドラムにより該微細繊維状セルロース含有層の表面を圧着する工程、
を順次有し、
該圧着する工程後の微細繊維状セルロース含有層側表面のＪＩＳ Ｐ ８１４２：２００５に準拠して測定される７５°鏡面光沢度が５０％以上であるシートの製造方法。
【発明の効果】
【０００８】
本発明によれば、印刷後のインク鮮明度に優れるシート及びシート製造方法を提供することができる。
【図面の簡単な説明】
【０００９】
【図１】図１は、製造例におけるリン酸基を有する繊維原料に対するＮａＯＨ滴下量と電気伝導度との関係を示すグラフである。
【発明を実施するための形態】
【００１０】
＜シート＞
本発明のシートは、紙基材及び微細繊維状セルロース含有層を有し、該微細繊維状セルロース含有層が微細繊維状セルロース及びバインダーを含有し、該微細繊維状セルロース含有層側表面のＪＩＳ Ｐ ８１４２：２００５に準拠して測定される７５°鏡面光沢度が５０％以上であることを特徴とする。
本発明のシートは、微細繊維状セルロース含有層（以下、「ＣＮＦ含有層」ということもある。）が、微細繊維状セルロース（以下、「ＣＮＦ」ということもある。）及びバインダーを含有し、かつ該ＣＮＦ含有層側の表面が上記鏡面光沢度を有することにより、インクの鮮明度に優れるものである。
上記鏡面光沢度は、ＣＮＦ含有層を形成する塗工液に含まれる各成分の含有量を適切に制御することや、塗工方法等のその他製造方法上の条件を適切に選択することにより達成される。さらに、ＣＮＦ含有層を形成するＣＮＦ及びバインダーを含む塗工液が、紙基材へ浸透しにくく、紙基材表面にＣＮＦ及びバインダーが留まるため、ＣＮＦ含有層は上記鏡面光沢度を示す光沢性に加えインク受容層としての性質を併せ持つことができ、その結果印刷後のシートに付着したインクの発色や光沢等が良好で、鮮やかな印象を与えるといった優れたインクの鮮明度が発現される。
なお、本発明において「インク鮮明度」とは、印刷適性を示す指標の一つであり、印刷部分と未印刷部分との彩度の違いや、印刷後のシートに付着したインクの発色及び印刷面の光沢の鮮やかさ等を意味する。
【００１１】
上記のとおり、本発明において塗工液は紙基材へ浸透しにくいことから、ＣＮＦ含有層は紙基材中に浸透していなくてもよく、またＣＮＦ含有層の一部が紙基材中に浸透していてもよい。
本発明のシートにおいて、ＣＮＦ含有層の一部が紙基材中に浸透している場合には、ＣＮＦ含有層の紙基材への浸透が少ないことが好ましく、ＣＮＦ含有層の厚さの５０％以上が紙基材の表面より上に位置することがより好ましい。上記の場合、本発明のシートにおいて、ＣＮＦ含有層の一部と紙基材の一部、即ちＣＮＦ含有層の紙基材中への浸透部分は、互いに重なって存在することになる。
【００１２】
また本発明のシートは、インク鮮明度以外の効果をも発現し得る。
インク鮮明度以外の効果として、本発明のシートは、たとえば高平滑、表面強度及びインク着肉性に優れることも実現し得る。さらに、ＣＮＦにより紙基材表面の空隙が充填されているため、油滴の浸透を防ぐ効果が生じ、本発明のシートは耐油性をも発現し得る。
【００１３】
［紙基材］
本発明のシートを構成する紙基材は、ＣＮＦ及びバインダーを含む塗工液をキャストコーティングした際に生じる水蒸気が透過できる程度の透気性を確保できれば特に限定されない。本発明において用いられる紙基材としては、片艶紙、上質紙、中質紙、コピー用紙、アート紙、コート紙、クラフト紙、板紙、白板紙、新聞用紙、塗工原紙、ライナー紙、中芯紙、グラシン及び更紙等が挙げられる。
紙基材の坪量は特に限定されないが、１５〜３００ｇ／ｍ2であることが好ましく、２０〜２００ｇ／ｍ2であることがより好ましい。紙基材の坪量が１５ｇ／ｍ2以上であれば、充分にＣＮＦを捕捉でき、優れたインク鮮明度を発現させることができる。また、紙基材の坪量が３００ｇ／ｍ2以下であれば、本発明のシートの生産性を良好とすることできる。
【００１４】
［微細繊維状セルロース含有層］
本発明のシートを構成するＣＮＦ含有層は、紙基材上に直接又は間接的に設けることができるが、紙基材上に他の層を介さずに、ＣＮＦ含有層を直接設けることが好ましい。ＣＮＦ含有層を紙基材上に直接設けても、上述のとおり紙基材表面にＣＮＦ及びバインダーが留まることができるため、本発明のシートは優れたインク鮮明度を発現する。
ＣＮＦ含有層は紙基材上の一方の面と他方の面のうち、いずれか片方の面のみに設けられていてもよく、両方の面に設けられていてもよく、用途に応じて決定することができる。
また、ＣＮＦ含有層は、紙基材上の少なくとも片面に複数層設けられていてもよい。また、紙基材の片面において複数のＣＮＦ含有層により、ＣＮＦ含有層が構成されていてもよい。
【００１５】
（微細繊維状セルロース）
ＣＮＦ含有層に含まれるＣＮＦの繊維幅は、２ｎｍ以上１０００ｎｍ以下であることが好ましく、２ｎｍ以上１００ｎｍ以下であることがより好ましく、２ｎｍ以上５０ｎｍ以下であることがさらに好ましく、２ｎｍ以上１０ｎｍ以下であることが特に好ましい。ＣＮＦの繊維幅を２ｎｍ以上とすることにより、セルロース分子として水に溶解することを抑制し、ＣＮＦによる強度や剛性、寸法安定性の向上という効果をより発現しやすい。なお、ＣＮＦは、たとえば単繊維状のセルロースである。
【００１６】
ＣＮＦの平均繊維幅は、たとえば電子顕微鏡を用いて以下のようにして測定される。まず、濃度０．０５質量％以上０．１質量％以下のＣＮＦの水系懸濁液を調製し、この懸濁液を親水化処理したカーボン膜被覆グリッド上にキャストしてＴＥＭ観察用試料とする。幅の広い繊維を含む場合には、ガラス上にキャストした表面のＳＥＭ像を観察してもよい。次いで、観察対象となる繊維の幅に応じて１０００倍、５０００倍、１００００倍あるいは５００００倍のいずれかの倍率で電子顕微鏡画像による観察を行う。ただし、試料、観察条件や倍率は下記の条件を満たすように調整する。
（１）観察画像内の任意箇所に一本の直線Ｘを引き、該直線Ｘに対し、２０本以上の繊維が交差する。
（２）同じ画像内で該直線と垂直に交差する直線Ｙを引き、該直線Ｙに対し、２０本以上の繊維が交差する。
【００１７】
上記条件を満足する観察画像に対し、直線Ｘ、直線Ｙと交差する繊維の幅を目視で読み取る。このようにして、少なくとも互いに重なっていない表面部分の観察画像を３組以上得る。次いで、各画像に対して、直線Ｘ、直線Ｙと交差する繊維の幅を読み取る。これにより、少なくとも２０本×２×３＝１２０本の繊維幅を読み取る。そして、読み取った繊維幅の平均値を、ＣＮＦの平均繊維幅とする。
ＣＮＦ含有層に含まれるＣＮＦの平均繊維幅は、たとえば１０００ｎｍ以下である。ＣＮＦの平均繊維幅は、たとえば２ｎｍ以上１０００ｎｍ以下であることが好ましく、２ｎｍ以上１００ｎｍ以下であることがより好ましく、２ｎｍ以上５０ｎｍ以下であることがさらに好ましく、２ｎｍ以上１０ｎｍ以下であることが特に好ましい。ＣＮＦの平均繊維幅を２ｎｍ以上とすることにより、セルロース分子として水に溶解することを抑制し、ＣＮＦによる強度や剛性、寸法安定性の向上という効果をより発現しやすくすることができる。なお、ＣＮＦは、たとえば単繊維状セルロースである。
【００１８】
ＣＮＦの繊維長は、特に限定されないが、たとえば０．１μｍ以上１０００μｍ以下であることが好ましく、０．１μｍ以上８００μｍ以下であることがより好ましく、０．１μｍ以上６００μｍ以下であることがさらに好ましい。繊維長を上記範囲内とすることにより、ＣＮＦの結晶領域の破壊を抑制できる。また、ＣＮＦのスラリー粘度を適切な範囲とすることも可能となる。なお、ＣＮＦの繊維長は、たとえばＴＥＭ、ＳＥＭ、ＡＦＭによる画像解析より求めることができる。
【００１９】
ＣＮＦはＩ型結晶構造を有していることが好ましい。ここで、ＣＮＦがＩ型結晶構造を有することは、グラファイトで単色化したＣｕＫα（λ＝１．５４１８Å）を用いた広角Ｘ線回折写真より得られる回折プロファイルにおいて同定できる。具体的には、２θ＝１４°以上１７°以下付近と２θ＝２２°以上２３°以下付近の２箇所の位置に典型的なピークをもつことから同定することができる。
ＣＮＦに占めるＩ型結晶構造の割合は、たとえば３０％以上であることが好ましく、４０％以上であることがより好ましく、５０％以上であることがさらに好ましい。これにより、耐熱性と低線熱膨張率発現の点でさらに優れた性能が期待できる。結晶化度については、Ｘ線回折プロファイルを測定し、そのパターンから常法により求められる（Ｓｅａｇａｌら、Ｔｅｘｔｉｌｅ  Ｒｅｓｅａｒｃｈ  Ｊｏｕｒｎａｌ、２９巻、７８６ページ、１９５９年）。
【００２０】
ＣＮＦの軸比（繊維長／繊維幅）は、特に限定されないが、たとえば２０以上１００００以下であることが好ましく、５０以上１０００以下であることがより好ましい。軸比を上記下限値以上とすることにより、溶媒分散体を作製した際に十分な増粘性が得られやすい。軸比を上記上限値以下とすることにより、たとえばＣＮＦを水分散液として扱う際に、希釈等のハンドリングがしやすくなる点で好ましい。
本実施形態におけるＣＮＦは、たとえば結晶領域と非結晶領域をともに有している。特に、結晶領域と非結晶領域をともに有し、かつ軸比が高いＣＮＦは、後述するＣＮＦの製造方法により実現されるものである。
【００２１】
本実施形態におけるＣＮＦは、たとえばイオン性置換基及び非イオン性置換基のうちの少なくとも一種を有することが好ましい。分散媒中における繊維の分散性を向上させ、解繊処理における解繊効率を高める観点からは、ＣＮＦがイオン性置換基を有することがより好ましい。イオン性置換基としては、たとえばアニオン基及びカチオン基のいずれか一方又は双方を含むことができる。また、非イオン性置換基としては、たとえばアルキル基及びアシル基等を含むことができる。本実施形態においては、イオン性置換基としてアニオン基を有することが特に好ましい。
なお、ＣＮＦには、イオン性置換基を導入する処理が行われていなくてもよい。
【００２２】
イオン性置換基としてのアニオン基としては、たとえばリン酸基又はリン酸基に由来する置換基（単にリン酸基ということもある）、カルボキシル基又はカルボキシル基に由来する置換基（単にカルボキシル基ということもある）、及びスルホン基又はスルホン基に由来する置換基（単にスルホン基ということもある）から選択される少なくとも１種であることが好ましく、リン酸基及びカルボキシル基から選択される少なくとも１種であることがより好ましく、リン酸基であることが特に好ましい。
【００２３】
リン酸基は、たとえばリン酸からヒドロキシル基を取り除いたものにあたる、２価の官能基である。具体的には−ＰＯ3Ｈ2で表される基である。リン酸基に由来する置換基には、リン酸基の塩、リン酸エステル基等の置換基が含まれる。なお、リン酸基に由来する置換基は、リン酸基が縮合した基（たとえばピロリン酸基）としてＣＮＦに含まれていてもよい。
リン酸基又はリン酸基に由来する置換基は、たとえば下記式（１）で表される置換基である。
【００２４】
【化１】
2019151946.tif 000002
【００２５】
式（１）中、ａ、ｂ及びｎは自然数である（ただし、ａ＝ｂ×ｍである）。α１，α２，・・・，αｎ及びα’のうちの少なくとも１つはＯ−であり、残りはＲ及びＯＲのいずれかである。各αｎ及びα’の全てがＯ−であっても構わない。ｎが２以上であり、α’がＲ又はＯＲである場合には、各αｎのうちの少なくとも１つがＯ−で残りがＲ又はＯＲである。ｎが２以上であり、α’がＯ−である場合には、各αｎは全てＲであってもよいし、全てＯＲであってもよいし、少なくとも１つがＯ−で残りがＲ又はＯＲであってもよい。Ｒは、各々独立に、水素原子、飽和−直鎖状炭化水素基、飽和−分岐鎖状炭化水素基、飽和−環状炭化水素基、不飽和−直鎖状炭化水素基、不飽和−分岐鎖状炭化水素基、芳香族基、及びこれらの誘導基である。
飽和−直鎖状炭化水素基としては、メチル基、エチル基、ｎ−プロピル基、又はｎ−ブチル基等が挙げられるが、特に限定されない。飽和−分岐鎖状炭化水素基としては、ｉ−プロピル基、又はｔ−ブチル基等が挙げられるが、特に限定されない。飽和−環状炭化水素基としては、シクロペンチル基、又はシクロヘキシル基等が挙げられるが、特に限定されない。不飽和−直鎖状炭化水素基としては、ビニル基、又はアリル基等が挙げられるが、特に限定されない。不飽和−分岐鎖状炭化水素基としては、ｉ−プロペニル基、又は３−ブテニル基等が挙げられるが、特に限定されない。不飽和−環状炭化水素基としては、シクロペンテニル基、シクロヘキセニル基等が挙げられるが、特に限定されない。芳香族基としては、フェニル基、又はナフタレン基等が挙げられるが、特に限定されない。
また、Ｒにおける誘導体としては、上記各種炭化水素基の主鎖又は側鎖に対し、カルボキシル基、ヒドロキシル基、又はアミノ基等の官能基のうち、少なくとも１種類が付加又は置換した状態の官能基が挙げられるが、特に限定されない。また、Ｒの主鎖を構成する炭素原子数は特に限定されないが、２０以下であることが好ましく、１０以下であることがより好ましい。Ｒの主鎖を構成する炭素原子数を２０以下とすることにより、Ｒを含むリンオキソ酸基の分子が大きくなりすぎることを抑えて、繊維原料への浸透性を良好に保つことができるため、ＣＮＦの収率の向上に寄与することができる。
βｂ＋は有機物又は無機物からなる１価以上の陽イオンである。有機物からなる１価以上の陽イオンとしては、脂肪族アンモニウム、又は芳香族アンモニウムが挙げられ、無機物からなる１価以上の陽イオンとしては、ナトリウム、カリウム、若しくはリチウム等のアルカリ金属のイオンや、カルシウム、若しくはマグネシウム等の２価金属の陽イオン、又は水素イオン等が挙げられるが、特に限定されない。これらは１種又は２種類以上を組み合わせて適用することもできる。有機物又は無機物からなる１価以上の陽イオンとしては、βを含む繊維原料を加熱した際に黄変しにくく、また工業的に利用し易いナトリウム、又はカリウムのイオンが好ましいが、特に限定されない。
【００２６】
繊維状セルロースに対するイオン性置換基の導入量は、たとえば繊維状セルロース１ｇ（質量）あたり０．１０ｍｍｏｌ／ｇ以上であることが好ましく、０．２０ｍｍｏｌ／ｇ以上であることがより好ましく、０．５０ｍｍｏｌ／ｇ以上であることがさらに好ましく、１．００ｍｍｏｌ／ｇ以上であることが特に好ましい。また、繊維状セルロースに対するイオン性置換基の導入量は、たとえば繊維状セルロース１ｇ（質量）あたり３．６５ｍｍｏｌ／ｇ以下であることが好ましく、３．５０ｍｍｏｌ／ｇ以下であることがより好ましく、３．００ｍｍｏｌ／ｇ以下であることがさらに好ましい。イオン性置換基の導入量を上記範囲内とすることにより、繊維原料の微細化を容易とすることができ、ＣＮＦの安定性を高めることが可能となる。
ここで、単位ｍｍｏｌ／ｇにおける分母は、イオン性置換基の対イオンが水素イオン（Ｈ＋）であるときの繊維状セルロースの質量を示す。
【００２７】
ＣＮＦに対するイオン性置換基の導入量は、たとえば伝導度滴定法により測定することができる。伝導度滴定法による測定では、得られたＣＮＦを含有するスラリーに、水酸化ナトリウム水溶液等のアルカリを加えながら伝導度の変化を求めることにより、導入量を測定する。
ＣＮＦに対するイオン性置換基導入量のより具体的な測定方法は、後述する製造例に記載のとおりである。
【００２８】
繊維状セルロースにイオン性置換基を導入してＣＮＦを製造する方法としては、公知の技術を用いることができる。たとえば、繊維原料にイオン性置換基を導入するイオン性置換基導入工程、洗浄工程、アルカリ処理工程（中和工程）、解繊処理工程を経て、イオン性置換基が導入されたＣＮＦを含む水分散液として得ることができる。
繊維状セルロースにイオン性置換基を導入して微細化する、より具体的な製造方法は、後述する製造例に記載のとおりである。
また、得られたＣＮＦ含有水分散液は、後述するＣＮＦを含有する塗工液の原料に用いることができる。
【００２９】
ＣＮＦ含有層におけるＣＮＦの含有量は、後述するＣＮＦの好ましい付与量を満たすように特定すればよく、また用いるバインダーの種類により好ましい含有量の範囲は異なるが、好ましくは４５質量％以上、より好ましくは５０質量％以上、さらに好ましくは５５質量％以上である。上記ＣＮＦ含有量が４５質量％以上であれば、本発明における特定の鏡面光沢度を達成する上で好適であり、より優れたインク鮮明度が得られやすい。また、上記ＣＮＦ含有量は、好ましくは９５質量％以下、より好ましくは９０質量％以下、さらに好ましくは８５質量％以下、よりさらに好ましくは８０質量％以下、よりさらに好ましくは７５質量％以下である。上記ＣＮＦ含有量が９５質量％以下であれば優れたインク鮮明度に加え、ＣＮＦ含有層の優れた表面強度及びインク着肉性が得られやすい。
【００３０】
また、上述のとおり本発明においてＣＮＦ含有層におけるＣＮＦの好ましい含有量は、ＣＮＦ含有層が含有するバインダーの種類により異なる。当該バインダーが、たとえばスチレン−ブタジエン共重合体、酸化デンプン、及びカゼインのような水不溶性高分子の場合には、ＣＮＦ含有層におけるＣＮＦの含有量は、通常４０質量％超程度であり、好ましくは４５質量％以上、より好ましくは５０質量％以上、さらに好ましくは５５質量％以上、よりさらに好ましくは６０質量％以上、よりさらに好ましくは６５質量％以上である。上記ＣＮＦ含有量が４５質量％以上であれば、本発明における特定の鏡面光沢度を達成する上で好適であり、より優れたインク鮮明度が得られやすい。またバインダーが水不溶性高分子である場合の上記ＣＮＦ含有量は、好ましくは９５質量％以下、より好ましくは９０質量％以下、さらに好ましくは８５質量％以下、よりさらに好ましくは８０質量％以下、よりさらに好ましくは７５質量％以下である。上記ＣＮＦ含有量が９５質量％以下であれば優れたインク鮮明度に加え、ＣＮＦ含有層の優れた表面強度及びインク着肉性が得やすい。
【００３１】
また、バインダーが、たとえばポリビニルアルコール及びカルボキシメチルセルロースのような水溶性高分子の場合には、ＣＮＦ含有層におけるＣＮＦの含有量は、好ましくは３５質量％以上、より好ましくは４０質量％以上、さらに好ましくは４５質量％以上、よりさらに好ましくは５０質量％以上、よりさらに好ましくは５５質量％以上である。上記ＣＮＦ含有量が３５質量％以上であれば、本発明における特定の鏡面光沢度を達成する上で好適であり、より優れたインク鮮明度を得やすい。またバインダーが水溶性高分子である場合の上記ＣＮＦ含有量は、好ましくは９５質量％以下、より好ましくは９０質量％以下、さらに好ましくは８５質量％以下、よりさらに好ましくは８０質量％以下、よりさらに好ましくは７５質量％以下である。上記ＣＮＦ含有量が９５質量％以下であれば、優れたインク鮮明度に加え、ＣＮＦ含有層の優れた表面強度及びインク着肉性が得やすい。
【００３２】
（バインダー）
ＣＮＦ含有層はバインダーを含有することにより、インク受容層としての性質及び優れたインク鮮明度を発現することができる。ＣＮＦ含有層がバインダーを含有しない場合、シートのＣＮＦ含有層の表面強度が不十分であり、また、インクが付着せず本発明の効果を得ることができない。
【００３３】
バインダーとしては、水溶性高分子及び水不溶性高分子が例示される。
水溶性高分子としては、カルボキシメチルセルロース、ヒドロキシエチルセルロース、ヒドロキシプロピルセルロース等のセルロース誘導体やデキストリン、マンナン、キトサン、アラビノガラクタン、グリコーゲン、イヌリン、ペクチン、ヒアルロン酸等の天然多糖類及びそのオリゴマーさらにはその変性体；ポリアクリル酸、ポリメタクリル酸、ポリエチレングリコール、及びポリビニルアルコール等の合成水溶性樹脂が例示される。
水不溶性高分子としては、天然植物から精製したデンプン、ヒドロキシエチル化デンプン、酸化デンプン、エーテル化デンプン、リン酸エステル化デンプン、酵素変性デンプンやそれらをフラッシュドライして得られる冷水可溶性デンプン等のデンプン及び変性デンプン；ゼラチン、カゼイン、大豆レシチン、コラーゲン等の天然タンパク質及びその変性体；スチレン−ブタジエン系、アクリル系、ポリ酢酸ビニル、エチレン−酢酸ビニル等の各（共）重合体である合成水不溶性樹脂が例示される。
なお、バインダーは、加熱やｐＨ調整によって、水に溶解された状態で使用してもよく、また、界面活性剤等を用いて水に分散させた状態で使用してもよい。
これらのバインダーは、１種単独で使用してもよく、２種以上を併用してもよい。
【００３４】
上記バインダーのなかでも、インク鮮明度に優れ、ＣＮＦ含有層の表面強度及びインク着肉性等の印刷適性の観点から、好ましくは変性デンプン、セルロース誘導体、天然タンパク質、合成水溶性樹脂、及び合成水不溶性樹脂、より好ましくは酸化デンプン、カルボキシメチルセルロース、カゼイン、ポリビニルアルコール、及びスチレン−ブタジエン共重合体、さらに好ましくはスチレン−ブタジエン共重合体である。
【００３５】
ＣＮＦ含有層におけるバインダーの含有量は、好ましくは５質量％以上、より好ましくは１０質量％以上、さらに好ましくは１５質量％以上、よりさらに好ましくは２０質量％以上、よりさらに好ましくは２５質量％以上である。上記バインダー含有量が５質量％以上であれば、特定の鏡面光沢度を容易に達成することができ、優れたインク鮮明度を発現しやすい。さらにはインク鮮明度と、表面強度及びインク着肉性とのバランスが得られやすくなる。
また、ＣＮＦ含有層におけるバインダーの含有量の上限は、バインダーの種類により異なるため、本発明における特定の鏡面光沢度を満たす範囲で適宜決定すればよいが、好ましくは５５質量％以下、より好ましくは５０質量％以下、さらに好ましくは４５質量％以下である。含有量の上限が上記範囲内であれば、本発明における特定の鏡面光沢度を容易に達成することができ、優れたインク鮮明度を発現しやすくなる。
【００３６】
上述のとおり本発明においてＣＮＦ含有層におけるバインダーの好ましい含有量の上限は、バインダーの種類により異なる。バインダーが、水不溶性高分子である場合、たとえば酸化デンプン、カゼイン、及びスチレン−ブタジエン共重合体から選ばれる少なくとも１種である場合、ＣＮＦ含有層におけるバインダーの含有量の上限は、通常６０質量％未満程度であり、好ましくは５５質量％以下、より好ましくは５０質量％以下、さらに好ましくは４５質量％以下、よりさらに好ましくは４０質量％以下、よりさらに好ましくは３５質量％以下である。また、バインダーが水不溶性高分子である場合のＣＮＦ含有層におけるバインダーの含有量の下限は、上述と同様に、好ましくは５質量％以上、より好ましくは１０質量％以上、さらに好ましくは１５質量％以上、よりさらに好ましくは２０質量％以上、よりさらに好ましくは２５質量％以上である。含有量が上記範囲内であれば、本発明における特定の鏡面光沢度を容易に達成することができ、優れたインク鮮明度を発現しやすくなる。
【００３７】
一方、バインダーが、水溶性高分子である場合、たとえばカルボキシメチルセルロース及びポリビニルアルコールから選ばれる少なくとも１種である場合、ＣＮＦ含有層におけるバインダーの含有量は６０質量％以上であっても本発明における特定の鏡面光沢度を満足することができ、優れたインク鮮明度の発現が期待できる。具体的には、バインダーが、たとえばカルボキシメチルセルロース及びポリビニルアルコールから選ばれる少なくとも１種である場合、ＣＮＦ含有層におけるバインダー含有量の上限は６５質量％以下であってもよく、好ましくは６０質量％以下、より好ましくは５５質量％以下、さらに好ましくは５０質量％以下、よりさらに好ましくは４５質量％以下である。また、バインダーが水溶性高分子である場合のＣＮＦ含有層におけるバインダーの含有量の下限は、上述と同様に、好ましくは５質量％以上、より好ましくは１０質量％以上、さらに好ましくは１５質量％以上、よりさらに好ましくは２０質量％以上、よりさらに好ましくは２５質量％以上である。
【００３８】
（ＣＮＦ含有層の付与量）
本発明のシートにおいて、ＣＮＦ含有層の付与量は、好ましくは５．０ｇ／ｍ２以下、より好ましくは３．０ｇ／ｍ２以下、さらに好ましくは２．０ｇ／ｍ２以下、よりさらに好ましくは１．７ｇ／ｍ２以下、よりさらに好ましくは１．４ｇ／ｍ２以下、よりさらに好ましくは１．１ｇ／ｍ２以下、よりさらに好ましくは０．９ｇ／ｍ２以下である。上記ＣＮＦ含有層の付与量が５．０ｇ／ｍ２以下であれば、優れたインク鮮明度、さらに高い光沢性及び平滑性を実現しやすくなる。また、上記ＣＮＦ含有層の付与量は、好ましくは０．１ｇ／ｍ２以上、より好ましくは０．２５ｇ／ｍ２以上、さらに好ましくは０．３ｇ／ｍ２以上、よりさらに好ましくは０．４ｇ／ｍ２以上である。上記ＣＮＦ含有層の付与量が０．１ｇ／ｍ２以上であれば、優れたインク鮮明度を実現しやすくなる。なお、シートを薄膜化する観点からは、ＣＮＦ含有層の付与量を、たとえば０．２８ｇ／ｍ２以下とすることも可能である。
【００３９】
ここで、ＣＮＦ含有層の「付与量」とは、紙基材上に設けられたＣＮＦ含有層の単位面積当たりの量（ｇ／ｍ２）を意味する。紙基材の両面にＣＮＦ含有層が設けられている場合には、ＣＮＦ含有層の「付与量」とは、紙基材の一方の面に設けられたＣＮＦ含有層の単位面積当たりの量を表す。
なお、ＣＮＦ含有層の付与量は、ＣＮＦ及びバインダーの他に、必要に応じて含まれる後述のその他の成分を含む合計の乾燥質量であり、また紙基材の片面あたりのＣＮＦ含有層の量である。
【００４０】
また、本発明のシートにおいて、ＣＮＦ含有層中のＣＮＦの付与量は、優れたインク鮮明度、さらに高い光沢性及び平滑性の観点から、好ましくは４．７５ｇ／ｍ２以下、より好ましくは２．８５ｇ／ｍ２以下、さらに好ましくは１．９ｇ／ｍ２以下、よりさらに好ましくは１．６ｇ／ｍ２以下、よりさらに好ましくは１．３ｇ／ｍ２以下、よりさらに好ましくは１．０ｇ／ｍ２以下、よりさらに好ましくは０．８５ｇ／ｍ２以下である。また、上記ＣＮＦの付与量は、優れたインク鮮明度、さらに高い光沢性及び平滑性の観点から、好ましくは０．０４５ｇ／ｍ２以上、より好ましくは０．１ｇ／ｍ２以上、さらに好ましくは０．１４ｇ／ｍ２以上、よりさらに好ましくは０．１８ｇ／ｍ２以上である。
なお、上記ＣＮＦ含有層中のＣＮＦの付与量は、紙基材上に設けられたＣＮＦ含有層に含まれるＣＮＦの乾燥質量であり、また紙基材の片面あたりの付与量である。
【００４１】
（ＣＮＦとバインダーの質量比）
ＣＮＦ含有層におけるＣＮＦの含有量ａに対するバインダーの含有量ｂの質量比ｂ／ａは、好ましい範囲がバインダーの種類によって異なるが、インクの鮮明度や、光沢性及び平滑性、並びに、表面強度及びインク着肉性等の印刷適性の向上の観点から、好ましくは５／９５〜５５／４５、より好ましくは１０／９０〜５０／５０、さらに好ましくは１５／８５〜５０／５０、よりさらに好ましくは１５／８５〜４５／５５、よりさらに好ましくは２０／８０〜４５／５５である。
【００４２】
上述のとおり本発明において上記質量比ｂ／ａの好ましい範囲は、より詳細にはバインダーの種類によって異なる。バインダーが、水不溶性高分子である場合、たとえば酸化デンプン、カゼイン、及びスチレン−ブタジエン共重合体から選ばれる少なくとも１種である場合、インクの鮮明度や、光沢性及び平滑性、並びに、表面強度及びインク着肉性等の印刷適性の向上の観点から、上記質量比ｂ／ａの範囲は、好ましくは５／９５〜５５／４５、より好ましくは１０／９０〜５０／５０、さらに好ましくは１５／８５〜５０／５０、よりさらに好ましくは１５／８５〜４５／５５、よりさらに好ましくは２０／８０〜４５／５５、よりさらに好ましくは２０／８０〜４０／６０、よりさらに好ましくは２０／８０〜３５／６５、よりさらに好ましくは２５／７５〜３５／６５である。
【００４３】
また、バインダーが、水溶性高分子である場合、たとえばカルボキシメチルセルロース及びポリビニルアルコールから選ばれる少なくとも１種である場合、インクの鮮明度や、光沢性及び平滑性、並びに、表面強度及びインク着肉性等の印刷適性の向上の観点から、上記質量比ｂ／ａの範囲は、好ましくは５／９５〜６５／３５、より好ましくは５／９５〜６０／４０、さらに好ましくは５／９５〜５５／４５、よりさらに好ましくは１０／９０〜５０／５０、よりさらに好ましくは１５／８５〜５０／５０、よりさらに好ましくは１５／８５〜４５／５５、よりさらに好ましくは２０／８０〜４５／５５である。
【００４４】
本発明のシートは、ＣＮＦ含有層においてＣＮＦとバインダーとの含有量の割合を調整することにより、本発明における特定の鏡面光沢度を容易に達成でき、極めて優れたインク鮮明度が得られる。また、質量比ｂ／ａが上記範囲であれば、ＣＮＦ含有層を形成する塗工液を高粘度に調整しやすくなる。高粘度の塗工液は紙基材中に浸透しにくく、特に、ＣＮＦは一般的に紙基材に浸透しやすいことから、塗工液を高粘度とすることは紙基材表面にＣＮＦを留ませる観点からも好ましい。このように、質量比ｂ／ａが上記範囲であることにより、紙基材表面に塗工液中のＣＮＦ及びバインダーがより留まりやすくなり、たとえＣＮＦ含有層の付与量が少ない場合であってもＣＮＦ含有層に光沢性とインク受容層としての性質が付与されて、極めて優れたインク鮮明度を発現することができ、さらに高光沢及び高平滑であり、表面強度及びインク着肉性等に優れる印刷適性を有し、これら特性のバランスがとれたＣＮＦ含有層を形成することができる。
【００４５】
また、ＣＮＦ含有層におけるＣＮＦ及びバインダーの合計含有量は、好ましくは５０質量％以上、より好ましくは６０質量％以上、さらに好ましくは７０質量％以上、よりさらに好ましくは８０質量％以上であり、１００質量％であってもよい。上記ＣＮＦ及びバインダーの合計含有量が５０質量％以上であれば、優れたインク鮮明度を得やすい。
【００４６】
（その他の成分）
ＣＮＦ含有層には、ＣＮＦ及びバインダーに加え、必要に応じてその他の成分を含有させることができる。
その他の成分としては、本発明の効果を損なわなければ特に制限はないが、マイクロクリスタリンワックス等の離型剤、界面活性剤等の濡れ剤、コロイダルシリカ、分散剤、消泡剤、防腐剤、粘性改良剤、着色剤、潤滑剤、耐水化剤等が挙げられる。これらその他の成分は、１種又は２種以上を併用することができる。
【００４７】
［その他の層］
本発明のシートは、前述のとおり紙基材の片面又は両面にＣＮＦ含有層を設けることができるが、優れたインクの鮮明度を有し、さらに高光沢及び高平滑、印刷適性や耐油性等の特性の観点から、ＣＮＦ含有層が最表面であることが好ましい。
また、紙基材の片面のみにＣＮＦ含有層が設けられている場合、紙基材の他方の面にはシートの用途に応じてその他の層を設けることができる。その他の層としては、粘着剤層や離型剤層等が挙げられ、いわゆるラベルタイプ（ステッカー、シールタイプとも称される）の構造を有するシートとしてもよい。
【００４８】
［光沢度］
本発明のシートにおいて、ＣＮＦ含有層側表面のＪＩＳ Ｐ ８１４２：２００５に準拠して測定される７５°鏡面光沢度は５０％以上であり、好ましくは６０％以上、より好ましくは７０％以上、さらに好ましくは８０％以上である。
上記鏡面光沢度は、前述のとおりＣＮＦ含有層を形成する塗工液に含まれる各成分の含有量を適切に制御することや、塗工方法等のその他製造方法上の条件を適切に選択する等の方法より達成されるものである。また、鏡面光沢度の上記好ましい態様についても、当該方法を好適化することにより実現することができる。
本発明のシートは、上記特定の鏡面光沢度で表される優れた光沢性を示しつつ、印刷後のインクを鮮やかに発色させるといったインク鮮明度に優れる。
【００４９】
［算術平均粗さＲａ］
本発明のシートは、ＣＮＦ含有層側表面のＪＩＳ Ｂ ０６０１：２０１３に準拠して測定される算術平均粗さＲａが、好ましくは１００ｎｍ以下である。本発明のシートは、前述のとおり塗工液中のＣＮＦを紙基材へ浸透しにくくすることができるため、紙基材表面にＣＮＦが留まり、紙基材の表面凹凸を覆うことができる。さらに、本発明のシートの製造方法として後述するリウェットキャスト法を採用することで、上記Ｒａが好ましくは１００ｎｍ以下という優れた平滑性を達成することができる。
紙基材の種類やその坪量によって達成されるＲａの値は異なるが、たとえば、紙基材が片艶紙で艶面側にＣＮＦ含有層を設ける場合、上記Ｒａは３０ｎｍ以下、２０ｎｍ以下、１５ｎｍ以下、さらには１０ｎｍ以下とすることも可能である。また、紙基材が上質紙である場合、上記Ｒａは３０ｎｍ以下、２０ｎｍ以下、１９ｎｍ以下、さらには１８ｎｍ以下とすることも可能である。なお、上記Ｒａの下限は紙基材の種類やその坪量から一概に特定することはできないが、通常は２ｎｍ以上程度である。
【００５０】
［印刷適性］
本発明のシートは、ＣＮＦ含有層を有することにより、インクの鮮明度に優れ、好ましくは表面強度及びインク着肉性等の印刷適性をも向上させることが可能となる。すなわち、本発明のシートにおけるＣＮＦ含有層は、インク受容層として好適に用いることができる。特に本発明のシートはオフセット印刷用として好適である。
【００５１】
［耐油性］
本発明のシートは、耐油性を発現し得る。本発明のシートの耐油性は、ＴＡＰＰＩ ＵＭ−５５７法に準じて測定されるキット法による耐油度により評価できる。上記キット法により測定される本発明のシートの耐油度は、好ましくは耐油性が発現されていることを示す１級以上であり、６級以上であることがより好ましく、７級以上であることがさらに好ましい。本発明のシートの耐油性の発現は、ＣＮＦ含有層におけるＣＮＦが、紙基材表面の空隙を充填するためであると考えられる。
なお、耐油紙として使用可能な上記キット法による耐油度は、通常５級以上である。
【００５２】
＜シートの製造方法＞
本発明のシートの製造方法は、公知の製法を採用してもよいが、本発明の効果を得るためには以下の製造方法が好適に採用される。
すなわち、
紙基材の少なくとも一方の面に、微細繊維状セルロース及びバインダーを含有する塗工液を塗工して微細繊維状セルロース含有層を設ける工程（塗工工程）、
該微細繊維状セルロース含有層を乾燥又は半乾燥する工程（乾燥又は半乾燥工程）、
該微細繊維状セルロース含有層の表面を再湿潤液により再湿潤する工程（再湿潤工程）、及び、
キャストドラムにより該微細繊維状セルロース含有層の表面を圧着する工程（圧着工程）、
を順次有し、
該圧着する工程後の微細繊維状セルロース含有層側表面のＪＩＳ Ｐ ８１４２：２００５に準拠して測定される７５°鏡面光沢度が５０％以上であるシートの製造方法である。
【００５３】
フィルムシートの製膜法の一つであるキャスト法としては、（i）塗工液を塗工し、直ちにキャストドラムに圧着するウェットキャスト法、（ii）塗工液を塗工、乾燥又は半乾燥後、再湿潤液を付与した後、キャストドラムに圧着するリウェットキャスト法、（iii）塗工液を塗工後、ゲル化剤を塗工してゲル状にした後に、キャスト仕上げするゲル化キャスト法等が公知である。これらキャスト法のなかでも、本発明のシートを製造する方法は、（ii）リウェットキャスト法を採用することが好ましい。
本発明のシートの製造において（iii）ゲル化キャスト法を採用する場合、ＣＮＦを含有する塗工液を塗工後、その上にゲル化剤を塗工するため、シート最表面がＣＮＦ及びバインダーではなくなり、優れたインク鮮明度を発現することが困難である。また、ゲル化キャスト法では塗工量も多くなり、たとえば本発明の効果を得つつ、ＣＮＦ含有層の付与量を少なくしてシートを薄膜化することが困難となる。また、（i）ウェットキャスト法では、優れたインク鮮明度を発現させるためには湿潤調整や条件の設定が困難であり、作業性にも劣るおそれがある。一方、（ii）リウェットキャスト法であれば、湿潤調整が比較的容易であり生産性にも優れ、上記鏡面光沢度を達成する上でも好ましく、インク鮮明度に優れる本発明のシートを製造するのに好適である。また、リウェットキャスト法であればＣＮＦ含有層の高平滑を容易に実現でき、さらに、本発明のシートの薄膜化を実現することも可能である。
【００５４】
［微細繊維状セルロース含有塗工液］
微細繊維状セルロース含有塗工液（以下、単に「塗工液」ということもある）中におけるＣＮＦの含有割合は、好ましくは０．５質量％以上、より好ましくは０．８質量％以上、さらに好ましくは１．０質量％以上である。また、上記含有割合は、好ましくは４．０質量％以下、より好ましくは３．５質量％以下、さらに好ましくは３．０質量％以下、よりさらに好ましくは２．５質量％以下である。上記範囲内であれば、塗工に好適な粘性を有しつつ、塗工液の紙基材への浸透を抑制してＣＮＦ及びバインダーを紙基材表面に留まらせることができ、優れたインク鮮明度を有するＣＮＦ含有層を設けることができる。
【００５５】
上記塗工液は、本発明のシートの説明において前述したＣＮＦ及びバインダー、必要に応じて用いられるその他の成分を含有する水分散液であることが好ましい。
バインダーとしてスチレン−ブタジエン共重合体を用いる場合、塗工液の原料には、スチレン−ブタジエン共重合体ラテックスを含有させることができる。塗工液中のスチレン−ブタジエン共重合体ラテックスの含有割合は、本発明のシートの説明において前述した、ＣＮＦ含有量に対するバインダー含有量の好ましい質量比や、ＣＮＦ含有層におけるバインダーの好ましい含有量（固形分量）となるように、調整することが好ましい。
【００５６】
［塗工工程］
本工程では、紙基材の少なくとも一方の面に、ＣＮＦ含有層の付与量が、固形分換算で、好ましくは５．０ｇ／ｍ２以下となるように塗工液を塗工する。ＣＮＦ含有層のより好ましい付与量は、本発明のシートの説明において前述したものと同様である。また、本発明のシートの説明において前述したものと同様に、上記付与量は、ＣＮＦ及びバインダーの他に、必要に応じて含まれるその他の成分を含む合計の乾燥質量であり、また紙基材の片面あたりのＣＮＦ含有層の量である。
塗工液を塗工する塗工機としては、たとえば、バーコーター、ロールコーター、グラビアコーター、ダイコーター、カーテンコーター、エアドクターコーター等を使用することができるが特に限定されない。粘性のある塗工液を均一に塗工できる観点からバーコーターが好ましいが、特にこれに限定されない。
【００５７】
［乾燥又は半乾燥工程］
本工程では、紙基材上に塗工した塗工液を乾燥又は半乾燥することによって乾燥又は半乾燥したＣＮＦ含有層を形成する。
乾燥方法としては、特に限定されないが、熱風、赤外線、遠赤外線又は近赤外線により加熱して乾燥する方法（加熱乾燥法）、真空にして乾燥する方法（真空乾燥法）を適用することができ、加熱乾燥法と真空乾燥法を組み合わせてもよいが、通常は、加熱乾燥法が適用される。赤外線、遠赤外線又は近赤外線による乾燥は、赤外線装置、遠赤外線装置又は近赤外線装置を用いて行うことができるが、特に限定されない。加熱乾燥法における加熱温度は特に限定されないが、４０〜１２０℃とすることが好ましく、６０〜１１０℃とすることがより好ましい。加熱温度が４０℃以上であれば、塗工液中の分散媒を速やかに揮発させることができ、１２０℃以下であれば、加熱に要するコストの抑制及びＣＮＦの熱による変色を抑制できる。
【００５８】
［再湿潤工程］
本工程では、上記工程により乾燥又は半乾燥したＣＮＦ含有層を再湿潤する。再湿潤液としては、特に限定されるものではないが、水を使用することが好ましい。また、水には、一般に離型剤として用いられるポリエチレンエマルジョン、脂肪酸の塩類やその誘導体、マイクロクリスタリンワックス、ロート油等を溶解又は分散させてもよい。なお、ＣＮＦ含有層を再湿潤する前にスーパーカレンダー、ブラシ掛け等の平滑化処理を行うこともできる。
【００５９】
［圧着工程］
本工程では、上記再湿潤工程により、再湿潤したＣＮＦ含有層の表面をキャストドラムにより圧着する。
キャストドラムとしては、鋼材や鋳物等から成るドラム本体の表面に鏡面状に研磨仕上げされたクロムメッキ層を有する一般的なキャストドラムであればよく、クロムメッキ層の下地にニッケルメッキ層等の特殊層を設けたものであってもよい。また、キャストドラムは加熱して用いてもよい。
【００６０】
＜用途＞
本発明のシート及び本発明の製造方法により製造されるシートは、優れたインク鮮明度を有し、さらに高光沢及び高平滑、表面強度及びインク着肉性等の印刷適性、並びに、耐油性等の特性も有し得る。
したがって、本発明のシート及び本発明の製造方法により製造されるシートは上記特性から、包装紙、シール、ラベル、パッケージ分野や物流分野における箱や封筒、油脂成分を含有する食品の包装紙や容器、インクジェットプリンター用用紙等に用いることができる。
【実施例】
【００６１】
以下、本発明を実施例及び比較例により具体的に説明するが、本発明はこれらに限定されるものではない。なお、以下の実施例及び比較例中、特にことわりのない限り、「部」とは「質量部」を意味する。
【００６２】
＜紙基材＞
各実施例及び比較例において、次の紙基材Ａを用いた。
紙基材Ａ：片艶紙（坪量３０ｇ／ｍ２）
【００６３】
＜微細繊維状セルロース＞
各実施例及び比較例で使用した微細繊維状セルロースは、次の製造例により製造したものを用いた。
［製造例］
（リン酸基導入セルロース繊維の作製）
原料パルプとして、王子製紙社製の針葉樹クラフトパルプ（固形分９３質量％、坪量２０８ｇ／ｍ２シート状、離解してＪＩＳ  Ｐ  ８１２１に準じて測定されるカナダ標準濾水度（ＣＳＦ）が７００ｍｌ）を使用した。この原料パルプに対してリン酸化処理を次のようにして行った。まず、上記原料パルプ１００質量部（絶乾質量）に、リン酸二水素アンモニウムと尿素の混合水溶液を添加して、リン酸二水素アンモニウム４５質量部、尿素１２０質量部、水１５０質量部となるように調整し、薬液含浸パルプを得た。次いで、得られた薬液含浸パルプを１６５℃の熱風乾燥機で２００秒加熱し、パルプ中のセルロースにリン酸基を導入し、リン酸化パルプを得た。次いで、得られたリン酸化パルプに対して洗浄処理を行った。洗浄処理は、リン酸化パルプ１００ｇ（絶乾質量）に対して１０Ｌのイオン交換水を注いで得たパルプ分散液を、パルプが均一に分散するよう撹拌した後、濾過脱水する操作を繰り返すことにより行った。ろ液の電気伝導度が１００μＳ／ｃｍ以下となった時点で、洗浄終点とした。次いで、洗浄後のリン酸化パルプに対して中和処理を次のようにして行った。まず、洗浄後のリン酸化パルプを１０Ｌのイオン交換水で希釈した後、撹拌しながら１Ｎの水酸化ナトリウム水溶液を少しずつ添加することにより、ｐＨが１２以上１３以下のリン酸化パルプスラリーを得た。次いで、当該リン酸化パルプスラリーを脱水して、中和処理が施されたリン酸化パルプを得た。次いで、中和処理後のリン酸化パルプに対して、上記洗浄処理を行った。これにより得られたリン酸化パルプに対しＦＴ−ＩＲを用いて赤外線吸収スペクトルの測定を行った。その結果、１２３０ｃｍ−１付近にリン酸基に基づく吸収が観察され、パルプにリン酸基が付加されていることが確認された。また、得られたリン酸化パルプを供試して、Ｘ線回折装置にて分析を行ったところ、２θ＝１４°以上１７°以下付近と２θ＝２２°以上２３°以下付近の２箇所の位置に典型的なピークが確認され、セルロースＩ型結晶を有していることが確認された。
【００６４】
（微細繊維状セルロース分散液の作製）
得られたリン酸化パルプにイオン交換水を添加し、固形分濃度が２質量％のスラリーを調製した。このスラリーを、湿式微粒化装置（スギノマシン社製、スターバースト）で２００ＭＰａの圧力にて２回処理し、ＣＮＦを含むＣＮＦ分散液を得た。Ｘ線回折により、このＣＮＦがセルロースＩ型結晶を維持していることが確認された。また、ＣＮＦの繊維幅を透過型電子顕微鏡を用いて測定したところ、３〜５ｎｍであった。なお、後述する測定方法で測定されるリン酸基量（強酸性基量）は、１．４５ｍｍｏｌ／ｇだった。
【００６５】
〔リン酸基量の測定〕
ＣＮＦのリン酸基量は、対象となるＣＮＦを含むＣＮＦ分散液をイオン交換水で含有量が０．２質量％となるように希釈して作製した繊維状セルロース含有スラリーに対し、イオン交換樹脂による処理を行った後、アルカリを用いた滴定を行うことにより測定した。
イオン交換樹脂による処理は、上記ＣＮＦ含有スラリーに体積で１／１０の強酸性イオン交換樹脂（アンバージェット１０２４；オルガノ社製、コンディショニング済）を加え、１時間振とう処理を行った後、目開き９０μｍのメッシュ上に注いで樹脂とスラリーを分離することにより行った。
また、アルカリを用いた滴定は、イオン交換樹脂による処理後のＣＮＦ含有スラリーに、０．１Ｎの水酸化ナトリウム水溶液を、３０秒に１回、５０μＬずつ加えながら、スラリーが示す電気伝導度の値の変化を計測することにより行った。リン酸基量（ｍｍｏｌ／ｇ）は、計測結果のうち図１に示す第１領域に相当する領域において必要としたアルカリ量（ｍｍｏｌ）を、滴定対象スラリー中の固形分（ｇ）で除して算出した。
【００６６】
＜塗工シートの作製＞
〔実施例１〕
ＣＮＦが９０部、バインダーとしてスチレン−ブタジエン共重合体（ＳＢＲ）が１０部となるように、上記製造例により得られたＣＮＦ分散液とＳＢＲラテックス（ＪＳＲ社製、ＯＪ３０００Ｆ）を混合して塗工液を調製した。
上記調製した塗工液を用い、紙基材Ａの艶面側にバーコーターによりＣＮＦ含有層の付与量（表１において「付与量」と表記する）が固形分量で０．５ｇ／ｍ２となるように塗工し、１０５℃で送風乾燥した。乾燥状態のシートに水を塗布し、その後、加熱した鏡面ドラムに圧着し乾燥することで、リウェットキャスト法によりシートを得た。
〔実施例２〕
ＣＮＦ８０部、ＳＢＲ２０部に変更した以外は、実施例１と同様にしてシートを得た。
〔実施例３〕
ＣＮＦ７０部、ＳＢＲ３０部に変更した以外は、実施例１と同様にしてシートを得た。
〔実施例４〕
ＣＮＦ６０部、ＳＢＲ４０部に変更した以外は、実施例１と同様にしてシートを得た。
〔実施例５〕
ＣＮＦ５０部、ＳＢＲ５０部に変更した以外は、実施例１と同様にしてシートを得た。
【００６７】
〔実施例６〕
ＣＮＦ５０部に変更し、ＳＢＲ１０部をポリビニルアルコール（ＰＶＡ）（クラレ社製、ＰＶＡ１０５）５０部に変更した以外は、実施例１と同様にしてシートを得た。
〔実施例７〕
ＣＮＦ５０部に変更し、ＳＢＲ１０部を酸化デンプン（王子コーンスターチ社製、エースＡ）５０部に変更した以外は、実施例１と同様にしてシートを得た。
〔実施例８〕
ＣＮＦ５０部に変更し、ＳＢＲ１０部をカゼイン（Ｆｏｎｔｅｒｒａ社製、ＡＬＡＣＩＤ  ＬＡＣＴＩＣ  ＣＡＳＥＩＮ）５０部に変更した以外は、実施例１と同様にしてシートを得た。
〔実施例９〕
ＣＮＦ５０部に変更し、ＳＢＲ１０部をカルボキシメチルセルロース（ＣＭＣ）（第一工業製薬社製、セロゲン４Ｈ）５０部に変更した以外は、実施例１と同様にしてシートを得た。
〔実施例１０〕
ＣＮＦ４０部に変更し、ＳＢＲ１０部をポリビニルアルコール（ＰＶＡ）（クラレ社製、ＰＶＡ１０５）６０部に変更した以外は、実施例１と同様にしてシートを得た。
〔実施例１１〕
ＣＮＦ４０部に変更し、ＳＢＲ１０部をカルボキシメチルセルロース（ＣＭＣ）（第一工業製薬社製、セロゲン４Ｈ）６０部に変更した以外は、実施例１と同様にしてシートを得た。
【００６８】
〔比較例１〕
紙基材Ａをそのまま用いた。
〔比較例２〕
ＣＮＦ４０部、ＳＢＲ６０部に変更した以外は、実施例１と同様にしてシートを得た。
〔比較例３〕
ＣＮＦ３０部、ＳＢＲ７０部に変更した以外は、実施例１と同様にしてシートを得た。
〔比較例４〕
ＣＮＦ２０部、ＳＢＲ８０部に変更した以外は、実施例１と同様にしてシートを得た。
【００６９】
〔比較例５〕
ＣＮＦ４０部に変更し、ＳＢＲ１０部を酸化デンプン（王子コーンスターチ社製、エースＡ）６０部に変更した以外は、実施例１と同様にしてシートを得た。
〔比較例６〕
ＣＮＦ４０部に変更し、ＳＢＲ１０部をカゼイン（Ｆｏｎｔｅｒｒａ社製、ＡＬＡＣＩＤ  ＬＡＣＴＩＣ  ＣＡＳＥＩＮ）６０部に変更した以外は、実施例１と同様にしてシートを得た。
〔比較例７〕
ＣＮＦ１００部、ＳＢＲ０部に変更した以外は、実施例１と同様にしてシートを得た。
なお、後述のオフセット印刷適性の評価において、比較例７のシートはインクが付着しなかったため、インク鮮明度及び塗工層強度について評価の実施はできなかった。
【００７０】
＜評価方法＞
実施例及び比較例で作製したシートについて、以下の評価方法に従って評価を実施した。
（１）鏡面光沢度（７５°光沢度）
ＪＩＳ Ｐ ８１４２：２００５に準拠して、光沢度計（村上色彩技術研究所製）を用い、光入射角７５°における塗工面（ＣＮＦ含有層側表面）の白紙光沢度を測定した。
【００７１】
（２）オフセット印刷適性
得られたシートについて、ＲＩ印刷試験機（明製作所社製、ＲＩ−１）で、試験用インキ（Ｔ＆Ｋ  ＴＯＫＡ社製、ベストワン紙試験用ＳＤ５０紅ＢＴ−１３）により印刷を行い、インク鮮明度、塗工層強度（表面強度）、インク着肉性を目視評価した。評価基準は次のとおりである。
（インク鮮明度）
４：インクが鮮やかに発色し、光沢も良好
３：インクが鮮やかに発色し、光沢はやや良好
２：インクが鮮やかに発色するが、光沢はやや不良
１：インクが鮮やかに発色するが、光沢は不良
（塗工層強度（表面強度））
４：ピッキングが全く発生せず、良好
３：ピッキングがほぼ発生せず、実用上問題ないレベル
２：ピッキングが発生するものの、実用上許容できるレベル
１：ピッキングが多く発生し、実用上許容できない
（インク着肉性）
４：サンプル全体にインクが付着している
３：インクの濃淡・かすれが僅かに見られる
２：インクの濃淡・かすれが見られる
１：サンプル全体でインクが付着しない
【００７２】
（３）平滑性（Ｒａ）
走査型プローブ顕微鏡（ブルカーエイエックス社製、Ｍｕｌｔｉｍｏｄｅ８−ＨＲ）を用い、カットオフ値０．０８ｍｍとし、ＪＩＳＢ０６０１：２０１３に準拠して塗工面の算術平均粗さＲａ（ｎｍ）を測定した。
（４）耐油度
ＴＡＰＰＩ  ＵＭ−５５７法（キット法）に準拠して、塗工面の耐油度を測定した。耐油度０級は耐油性が発現されていないことを、耐油度１級以上は耐油性が発現されていることを示す。なお、一般的な耐油紙は５級以上を示す。
【００７３】
【表１】
2019151946.tif 000003
【００７４】
［結果］
表１から、ＣＮＦとバインダーを特定の割合で混合して塗工し、リウェットキャスト法にて得た実施例１〜１１のシートは、本発明における７５°鏡面光沢度が５０％以上である要件を満たすことができ、優れたインク鮮明度を発現して本発明の効果を奏することが分かる。一方、本発明における上記鏡面光沢度を満たさない比較例２〜６ではインク鮮明度に劣り、またＣＮＦ含有層にバインダーを含有しない比較例７ではインクが付着せず、いずれの比較例も本発明の効果が得られないことが分かる。
さらに実施例から、ＣＮＦとバインダーの混合割合をコントロールすることで、インク鮮明度と、表面強度及びインク着肉性とのバランスが良好なオフセット印刷適性が示され、かつ高平滑及び耐油性を示すシートが得られること分かり、実用化への適用可能性が示唆された。
【産業上の利用可能性】
【００７５】
本発明のシート及び本発明の製造方法により製造されるシートは上記特性から、包装紙、パッケージ分野や物流分野における箱や封筒、油脂成分を含有する食品の包装紙や容器、インクジェットプリンター等に用いることができる。
【図１】
2019151946.tif 000004